(57)【要約】  本発明は、以下を含む難燃性ポリアミド組成物に関する：−  成分Ａとして、２９０℃以下の融点を有するポリアミド、−  成分Ｂとして、フィラーおよび／または強化材、−  成分Ｃとして、式（Ｉ）のホスフィン酸塩、2020530509.tif 000017［式中、Ｒ１およびＲ２は、エチルを表し、Ｍは、Ａｌ、Ｆｅ、ＴｉＯｐまたはＺｎであり、ｍは、２〜３を表し、そしてｐ＝（４−ｍ）／２である］−  成分Ｄとして、エチルブチルホスフィン酸の、ジブチルホスフィン酸の、エチルへキシルホスフィン酸の、ブチルへキシルホスフィン酸のおよび／またはジヘキシルホスフィン酸のＡｌ−、Ｆｅ−、ＴｉＯｐ−またはＺｎ塩の群から選択される化合物、−  成分Ｅとして、式（ＩＩ）のホスホン酸塩、2020530509.tif 000018［式中、Ｒ３は、エチルを表し、Ｍｅｔは、Ａｌ、Ｆｅ、ＴｉＯｑまたはＺｎであり、ｎは、２〜３を表し、そしてｑ＝（４−ｎ）／２である］−  成分Ｆとして、２〜１００の平均縮合度を有するメラミンポリホスフェート、−  成分Ｇとして、立体障害性フェノール系酸化防止剤、および／または−  成分Ｈとして、有機ホスファイトおよび／またはホスホナイト。  該ポリアミド組成物は、繊維、フィルムおよび成形体、特に電気−および電子分野における使用のための繊維、フィルムおよび成形体の製造のために使用することができる。
2020530509.tif 000002
【特許請求の範囲】
【請求項１】
以下を含む難燃性ポリアミド組成物：
−  成分Ａとして、２９０℃以下の融点を有するポリアミド、
−  成分Ｂとして、フィラーおよび／または強化材、
−  成分Ｃとして、式（Ｉ）のホスフィン酸塩、
【化１】
2020530509.tif 000014
［式中、Ｒ１およびＲ２は、エチルを表し、
Ｍは、Ａｌ、Ｆｅ、ＴｉＯｐまたはＺｎであり、
ｍは、２〜３を表し、そして
ｐ＝（４−ｍ）／２である］
−  成分Ｄとして、エチルブチルホスフィン酸の、ジブチルホスフィン酸の、エチルへキシルホスフィン酸の、ブチルへキシルホスフィン酸のおよび／またはジヘキシルホスフィン酸のＡｌ−、Ｆｅ−、ＴｉＯｐ−またはＺｎ塩の群から選択される化合物、
−  成分Ｅとして、式ＩＩのホスホン酸塩、
【化２】
2020530509.tif 000015
［式中、Ｒ３は、エチルを表し、
Ｍｅｔは、Ａｌ、Ｆｅ、ＴｉＯｑまたはＺｎであり、
ｎは、２〜３を表し、そして
ｑ＝（４−ｎ）／２である］
−  成分Ｆとして、２〜２００の平均縮合度を有するメラミンポリホスフェート、
−  成分Ｇとして、立体障害性フェノール系酸化防止剤、および／または
−  成分Ｈとして、有機ホスファイトおよび／または有機ホスホナイト。
【請求項２】
ＭおよびＭｅｔがＡｌを表し、ｍおよびｎが３であり、そして成分Ｄがアルミニウム塩であることを特徴とする、請求項１に記載の難燃性ポリアミド組成物。
【請求項３】
ポリアミド組成物の全量を基準としたパーセント表示で、
−  成分Ａの割合が２５〜９５重量％であり、
−  成分Ｂの割合が１〜４５重量％であり、
−  成分Ｃの割合が１〜３５重量％であり、
−  成分Ｄの割合が０．０１〜３重量％であり、
−  成分Ｅの割合が０．００１〜１重量％であり、
−  成分Ｆの割合が１〜２５重量％であり、
−  成分Ｇの割合が０．０５〜５重量％であり、そして
−  成分Ｈの割合が０．０５〜５重量％である、
ことを特徴とする、請求項１または２に記載の難燃性ポリアミド組成物。
【請求項４】
−  成分Ａの割合が２５〜７５重量％であり、
−  成分Ｂの割合が２０〜４０重量％であり、
−  成分Ｃの割合が５〜２０重量％であり、
−  成分Ｄの割合が０．０５〜１．５重量％であり、
−  成分Ｅの割合が０．０１〜０．６重量％であり、
−  成分Ｆの割合が２〜１０重量％であり、
−  成分Ｇの割合が０．１〜１重量％であり、そして
−  成分Ｈの割合が０．１〜１重量％である、
ことを特徴とする、請求項３に記載の難燃性ポリアミド組成物。
【請求項５】
さらなる成分Ｉとして無機ホスホネートを含むことを特徴とする、請求項１〜４のいずれか１つに記載の難燃性ポリアミド組成物。
【請求項６】
前記無機ホスホネートが式（ＩＩＩ）
【化３】
2020530509.tif 000016
［式中、Ｍｅは、Ｆｅ、ＴｉＯｒ、Ｚｎ、または特にＡｌであり、
ｏは、２〜３、好ましくは２または３を表し、そして
ｒ＝（４−ｏ）／２である］
の化合物であり、当該式ＩＩＩの化合物が、ポリアミド組成物の全量を基準として、０．００５〜１０重量％の量、特に０．０２〜５重量％の量で存在することを特徴とする、請求項５に記載の難燃性ポリアミド組成物。
【請求項７】
国際電気標準会議規格ＩＥＣ−６０１１２／３に従って測定された５００ボルト超の比較トラッキング指数を有することを特徴とする、請求項１〜６のいずれか１つに記載の難燃性ポリアミド組成物。
【請求項８】
３．２ｍｍ〜０．４ｍｍの厚さでＵＬ−９４に従ってＶ０の評価を達成することを特徴とする、請求項１〜７のいずれか１つに記載の難燃性ポリアミド組成物。
【請求項９】
０．７５〜３ｍｍの厚さでＩＥＣ−６０６９５−２−１２に従って少なくとも９６０℃のグローワイヤ燃焼性指数を有することを特徴とする、請求項１〜８のいずれか１つに記載の難燃性ポリアミド組成物。
【請求項１０】
成分Ａが、ＰＡ６、ＰＡ６，６、ＰＡ４，６、ＰＡ１２、ＰＡ６，１０からなる群から選択される１種以上のポリアミドであることを特徴とする、請求項１〜９のいずれか１つに記載の難燃性ポリアミド組成物。
【請求項１１】
成分Ａが、ポリアミド６，６であるか、あるいはポリアミド６，６とポリアミド６とのポリマー混合物であることを特徴とする、請求項１０に記載の難燃性ポリアミド組成物。
【請求項１２】
成分Ａが少なくとも７５重量％のポリアミド６，６および最大で２５重量％のポリアミド６からなることを特徴とする、請求項１１に記載の難燃性ポリアミド組成物。
【請求項１３】
成分Ｂとしてガラス繊維が使用されることを特徴とする、請求項１〜１２のいずれか１つに記載の難燃性ポリアミド組成物。
【請求項１４】
成分Ｃ、Ｄ、ＥおよびＦが粒子状形態で存在し、これらの成分のメジアン粒径ｄ５０が１〜１００μｍであることを特徴とする、請求項１〜１３のいずれか１つに記載の難燃性ポリアミド組成物。
【請求項１５】
前記メラミンポリホスフェートの平均縮合度が２〜１００であることを特徴とする、請求項１〜１４のいずれか１つに記載の難燃性ポリアミド組成物。
【請求項１６】
メラミンポリホスフェートが３２０℃以上の分解温度を有することを特徴とする、請求項１〜１５のいずれか１つに記載の難燃性ポリアミド組成物。
【請求項１７】
成分Ｇが、アルキル化されたモノフェノール類、立体障害性アルキルチオメチルフェノール類、立体障害性ヒドロキシル化チオジフェニルエーテル類、立体障害性アルキリデン−ビスフェノール類、立体障害性ベンジルフェノール類、立体障害性ヒドロキシベンジル化マロネート類、立体障害性ヒドロキシベンジル芳香族化合物、立体障害性フェノール系トリアジン化合物、立体障害性フェノール系ベンジルホスホネート類、Ｎ−（３，５−ジ−ｔｅｒｔ−ブチル−４−ヒドロキシフェニル）−カルバミン酸アルキルエステル類、β−（３．５−ジ−ｔｅｒｔ−ブチル−４−ヒドロキシフェニル）−プロピオン酸と一価もしくは多価アルコールとのエステル、β−（５−ｔｅｒｔ−ブチル−４−ヒドロキシ−３−メチルフェニル）−プロピオン酸と一価もしくは多価アルコールとのエステル、β−（３，５−ジシクロヘキシル−４−ヒドロキシフェニル）−プロピオン酸と一価もしくは多価アルコールとのエステル、３，５−ジ−ｔｅｒｔ−ブチル−４−ヒドロキシフェニル酢酸と一価もしくは多価アルコールとのエステル、またはβ−（３，５−Ｄｉ−ｔｅｒｔ−ブチル−４−ヒドロキシフェニル）−プロピオン酸のアミドからなる群から選択されることを特徴とする、請求項１〜１６のいずれか一つに記載の難燃性ポリアミド組成物。
【請求項１８】
成分Ｈが、トリアリールホスファイト、特にトリス（２，４−ジ−ｔｅｒｔ−ブチルフェニル）ホスファイトであることを特徴とする、請求項１〜１７のいずれか１つに記載の難燃性ポリアミド組成物。
【請求項１９】
成分Ｇが、Ｎ，Ｎ’−ビス［３−（３’，５’−ジ−ｔｅｒｔ−ブチル−４’−ヒドロキシフェニル）プロピオニル］−ヘキサメチレンジアミンであること、および成分Ｈが、トリス（２，４−ジ−ｔｅｒｔ−ブチルフェニル）ホスファイトであることを特徴とする、請求項１８に記載の難燃性ポリアミド組成物。
【請求項２０】
成分Ｈが、１，１−ビフェニル−４，４’−ジイルビスホスホナイト、特にテトラキス（２，４−ジ−ｔｅｒｔ−ブチルフェニル）−［１，１−ビフェニル］−４，４’−ジイルビスホスホナイトであることを特徴とする、請求項１〜１７のいずれか一つに記載の難燃性ポリアミド組成物。
【請求項２１】
成分Ｇが、Ｎ，Ｎ’−ビス［３−（３’，５’−ジ−ｔｅｒｔ−ブチル−４’−ヒドロキシフェニル）プロピオニル］−ヘキサメチレンジアミンであること、および成分Ｈが、テトラキス（２，４−ジ−ｔｅｒｔ−ブチルフェニル）−［１，１−ビフェニル］−４，４’−ジイルビスホスホナイトであることを特徴とする、請求項２０に記載の難燃性ポリアミド組成物。
【請求項２２】
成分Ｊとしてさらに別の添加剤を含み、前記のさらに別の添加剤が、立体障害性フェノールではない他の酸化防止剤、ＵＶ安定剤、ガンマ線安定剤、加水分解安定剤、有機ホスファイトではない酸化防止剤用共安定剤、帯電防止剤、乳化剤、成核剤、軟化剤、加工助剤、耐衝撃性改良剤、染料、顔料、および／または成分Ｃ、Ｄ、ＥおよびＦとは異なる他の難燃剤からなる群から選択されることを特徴とする、請求項１〜２１のいずれか１つに記載の難燃性ポリアミド組成物。
【請求項２３】
繊維、フィルムおよび成形体、特に電気−および電子分野における使用のための繊維、フィルムおよび成形体の製造のための、請求項１〜２２のいずれか１つに記載のポリアミド組成物の使用。
【発明の詳細な説明】
【技術分野】
【０００１】
本発明は、難燃性ポリアミド組成物ならびにそれらから製造される成形品に関する。
【背景技術】
【０００２】
可燃性プラスチックは、通常、プラスチック加工業者および一部の場合には立法者から求められる高い難燃性要件を達成できるためには、難燃剤とともに仕上げなければならない。好ましくは、−エコロジーの理由からも−わずかな煙道ガスしか生じないか、または煙道ガスを生じない、非ハロゲン系難燃剤系が使用される。
【０００３】
これらの難燃剤では、ホスフィン酸の塩（ホスフィネート）が特に熱可塑性ポリマーに対して有効であることがわかっている（ＤＥ２２５２２５８Ａ（特許文献１）およびＤＥ２４４７７２７Ａ（特許文献２））。
【０００４】
さらに、多数のポリマーにおいて、難燃剤としてホスフィネート単独よりも有効に作用する、ホスフィネートと特定の窒素含有化合物との相乗的な組み合わせが既知である（ＷＯ２００２／２８９５３Ａ１（特許文献３）ならびにＤＥ１９７３４４３７Ａ１（特許文献４）およびＤＥ１９７３７７２７Ａ１（特許文献５））。
【０００５】
ＵＳ７，４２０，００７Ｂ２（特許文献６）から、少量の選択されたテロマーを含有するジアルキルホスフィネートがポリマー用の難燃剤として適していることが知られており、前記ポリマーは、当該難燃剤のポリマーマトリックスへの組み入れにおいて、非常にわずかな分解しか受けない。
【０００６】
国際規格に従うプラスチックの十分な難燃性を確保するために、難燃剤は多くの場合に、高い用量で添加されなければならない。高温での難燃作用のために必要なそれらの化学的反応性のために、難燃剤は、特に比較的高量の場合には、プラスチックの加工安定性を損ない得る。ポリマー分解の増加、架橋反応、脱ガスまたは変色が起こり得る。
【０００７】
ＷＯ２０１４／１３５２５６Ａ１（特許文献７）から、熱安定性が大幅に改善され、マイグレーション傾向が低下し、そして良好な電気的および機械的特性を有するポリアミド成形材料が既知である。
【０００８】
しかし、全ての要求される特性、例えば良好な流動性、良好な電気的値並びに効果的な難燃性を達成し、この際、同時に、変色傾向が生じない、難燃性ホスフィネート含有ポリアミド組成物はこれまで存在しない。
【先行技術文献】
【特許文献】
【０００９】
【特許文献１】ＤＥ２２５２２５８Ａ
【特許文献２】ＤＥ２４４７７２７Ａ
【特許文献３】ＷＯ２００２／２８９５３Ａ１
【特許文献４】ＤＥ１９７３４４３７Ａ１
【特許文献５】ＤＥ１９７３７７２７Ａ１
【特許文献６】ＵＳ７，４２０，００７Ｂ２
【特許文献７】ＷＯ２０１４／１３５２５６Ａ１
【特許文献８】ＷＯ２０１２／０４５４１４Ａ１
【特許文献９】ＵＳ７，４２０，００７Ｂ２
【特許文献１０】ＷＯ２０１６／０６５９７１Ａ１
【特許文献１１】ＤＥ１０２００５０１６１９５Ａ１
【特許文献１２】ＷＯ２００６／０２７３４０Ａ１
【特許文献１３】ＥＰ１７８９４７５Ｂ１
【特許文献１４】ＷＯ２０００／００２８６９Ａ１
【特許文献１５】ＥＰ１０９５０３０Ｂ１
【特許文献１６】ＪＰーＡー２００４２０４１９４
【特許文献１７】ＤＥーＡー１０２００７０３６４６５
【特許文献１８】ＥＰ−Ａ−３１３３１１２
【特許文献１９】ＤＥ１０２０１１１２０２１６Ａ１
【特許文献２０】ＷＯ２０００／００２８６９Ａ１
【非特許文献】
【００１０】
【非特許文献１】Ｈａｎｓ  Ｄｏｍｉｎｉｎｇｈａｕｓの「Ｄｉｅ  Ｋｕｎｓｔｓｔｏｆｆｅ  ｕｎｄ  ｉｈｒｅ  Ｅｉｇｅｎｓｃｈａｆｔｅｎ（プラスチックおよびそれらの特性）」第５版（１９９８）第１４頁
【発明の概要】
【発明が解決しようとする課題】
【００１１】
それ故、本発明の課題は、上記の全ての特性を同時に示し、特に、良好な流動性（ＭＶＲ）、良好な電気的値（ＧＷＦＩ、ＣＴＩ）並びに効果的な難燃性（ＵＬ９４）を同時に示し、この際、同時に、変色傾向（色）が発生しない、ホスフィネート含有難燃剤系をベースとする難燃性ポリアミド組成物を提供することであった。
【課題を解決するための手段】
【００１２】
それ故、本発明の対象は、以下を含む難燃性のポリアミド組成物である：
−  成分Ａとして、２９０℃以下の、好ましくは２８０℃以下の、特に好ましくは２５０℃以下の融点を有するポリアミド、
−  成分Ｂとして、フィラーおよび／または強化材、好ましくはガラス繊維、
−  成分Ｃとして、式（Ｉ）のホスフィン酸塩、
【００１３】
【化１】
2020530509.tif 000003
［式中、Ｒ１およびＲ２は、エチルを表し、
Ｍは、Ａｌ、Ｆｅ、ＴｉＯｐまたはＺｎであり、
ｍは、２〜３、好ましくは２または３を表し、そして
ｐ＝（４ーｍ）／２である］
−  成分Ｄとして、エチルブチルホスフィン酸の、ジブチルホスフィン酸の、エチルへキシルホスフィン酸の、ブチルへキシルホスフィン酸のおよび／またはジヘキシルホスフィン酸のＡｌ−、Ｆｅ−、ＴｉＯｐ−またはＺｎ塩の群から選択される化合物、
−  成分Ｅとして、式ＩＩのホスホン酸塩、
【００１４】
【化２】
2020530509.tif 000004
［式中、Ｒ３は、エチルを表し、
Ｍｅｔは、Ａｌ、Ｆｅ、ＴｉＯｑまたはＺｎであり、
ｎは、２〜３、好ましくは２または３を表し、そして
ｑ＝（４ーｎ）／２である］
−  成分Ｆとして、２〜２００の平均縮合度を有するメラミンポリホスフェート、
−  成分Ｇとして、立体障害性フェノール系酸化防止剤、および／または
−  成分Ｈとして、有機ホスファイトおよび／またはホスホナイト。
【００１５】
本発明のポリアミド組成物において、成分Ａの割合は、通常２５〜９５重量％であり、好ましくは２５〜７５重量％である。
【００１６】
本発明のポリアミド組成物において、成分Ｂの割合は、通常１〜４５重量％であり、好ましくは２０〜４０重量％である。
【００１７】
本発明のポリアミド組成物において、成分Ｃの割合は、通常１〜３５重量％であり、好ましくは５〜２０重量％である。
【００１８】
本発明のポリアミド組成物において、成分Ｄの割合は、通常０．０１〜３重量％であり、好ましくは０．０５〜１．５重量％である。
【００１９】
本発明のポリアミド組成物において、成分Ｅの割合は、通常０．００１〜１重量％であり、好ましくは０．０１〜０．６重量％である。
【００２０】
本発明のポリアミド組成物において、成分Ｆの割合は、通常１〜２５重量％であり、好ましくは２〜１０重量％である。
【００２１】
本発明のポリアミド組成物において、成分Ｇの割合は、通常０．０１〜５重量％であり、好ましくは０．５〜１重量％である。
【００２２】
本発明のポリアミド組成物において、成分Ｈの割合は、通常０．０１〜５重量％であり、好ましくは０．５〜１重量％である。
【００２３】
ここで、成分Ａ〜Ｈの割合に関するパーセント表示は、ポリアミド組成物の全量を基準とする。
【００２４】
−  成分Ａの割合が２５〜９５重量％であり、
−  成分Ｂの割合が１〜４５重量％であり、
−  成分Ｃの割合が１〜３５重量％であり、
−  成分Ｄの割合が０．０１〜３重量％であり、
−  成分Ｅの割合が０．００１〜１重量％であり、
−  成分Ｆの割合が１〜２５重量％であり、
−  成分Ｇの割合が０．０５〜５重量％であり、そして
−  成分Ｈの割合が０．０５〜５重量％である、
（前記パーセント表示は、ポリアミド組成物の全量を基準とする）、
難燃性ポリアミド組成物が好ましい。
【００２５】
−  成分Ａの割合が２５〜７５重量％であり、
−  成分Ｂの割合が２０〜４０重量％であり、
−  成分Ｃの割合が５〜２０重量％であり、
−  成分Ｄの割合が０．０５〜１．５重量％であり、
−  成分Ｅの割合が０．０１〜０．６重量％であり、
−  成分Ｆの割合が２〜１０重量％であり、
−  成分Ｇの割合が０．１〜１重量％であり、そして
−  成分Ｈの割合が０．１〜１重量％である、
難燃性ポリアミド組成物が特に好ましい。
【００２６】
成分Ｃの好ましく使用される塩は、Ｍｍ＋がＺｎ２＋、Ｆｅ３＋または特にＡｌ３＋を表す塩である。
【００２７】
成分Ｄの好ましく使用される塩は、亜鉛−、鉄−または特にアルミニウム塩である。
【００２８】
成分Ｅの好ましく使用される塩は、Ｍｅｔｎ＋がＺｎ２＋、Ｆｅ３＋または特にＡｌ３＋を表す塩である。
【００２９】
ＭおよびＭｅｔがＡｌを表し、ｍおよびｎが３であり、そして成分Ｄの化合物がアルミニウム塩として存在する難燃性ポリアミド組成物が、特に非常に好ましい。
【００３０】
好ましい実施態様において、上述の難燃性ポリアミド組成物は、さらに別の成分Ｉとして無機ホスホネートを含む。
【００３１】
本発明において成分Ｉとして使用される無機ホスホネートまたはさらに亜リン酸の塩（ホスファイト）の、難燃剤としての使用は既知である。例えば、ＷＯ２０１２／０４５４１４Ａ１（特許文献８）は、ホスフィン酸塩の他に亜リン酸の塩（＝ホスファイト）も含有する難燃剤組み合わせ物を開示している。
【００３２】
好ましくは、前記無機ホスホネート（成分Ｉ）は、一般式（ＩＶ）または（Ｖ）に相当する。
【００３３】
［（ＨＯ）ＰＯ２］２−ｐ／２  Ｋａｔｐ＋        （ＩＶ）
［（ＨＯ）２ＰＯ］−ｐ    Ｋａｔｐ＋            （Ｖ）
［式中、Ｋａｔは、ｐ価のカチオン、特にアルカリ金属、アルカリ土類金属のカチオン、アンモニウムカチオン、および／またはＦｅ、Ｚｎのカチオン、または特にＡｌのカチオン（カチオンＡｌ（ＯＨ）またはＡｌ（ＯＨ）２を含めて）であり、そしてｐは、１、２、３または４を表す］。
【００３４】
好ましくは、前記の無機ホスホネート（成分Ｉ）は、アルミニウムホスファイト［Ａｌ（Ｈ２ＰＯ３）３］、２級アルミニウムホスファイト［Ａｌ２（ＨＰＯ３）３］、塩基性アルミニウムホスファイト［Ａｌ（ＯＨ）（Ｈ２ＰＯ３）２＊２ａｑ］、アルミニウムホスファイト四水和物［Ａｌ２（ＨＰＯ３）３＊４ａｑ］、アルミニウムホスホネート、Ａｌ７（ＨＰＯ３）９（ＯＨ）６（１，６−ヘキサンジアミン）１．５＊１２Ｈ２Ｏ、Ａｌ２（ＨＰＯ３）３＊ｘＡｌ２Ｏ３＊ｎＨ２Ｏ（ｘ＝２．２７〜１）および／またはＡｌ４Ｈ６Ｐ１６Ｏ１８である。
【００３５】
前記無機ホスホネート（成分Ｉ）は、好ましくはまた、式（ＶＩ）、（ＶＩＩ）および／または（ＶＩＩＩ）のアルミニウムホスファイト
Ａｌ２（ＨＰＯ３）３ｘ（Ｈ２Ｏ）ｑ            （ＶＩ）
［式中、ｑは０〜４を意味する］
Ａｌ２．００Ｍｚ（ＨＰＯ３）ｙ（ＯＨ）ｖｘ（Ｈ２Ｏ）ｗ            （ＶＩＩ）
［式中、Ｍはアルカリ金属カチオンを意味し、ｚは０．０１〜１．５、ｙは２．６３〜３．５、ｖは０〜２、そしてｗは０〜４を意味する］
Ａｌ２．００（ＨＰＯ３）ｕ（Ｈ２ＰＯ３）ｔｘ（Ｈ２Ｏ）ｓ        （ＶＩＩＩ）
［式中、ｕは２〜２．９９、ｔは２〜０．０１、そしてｓは０〜４を意味する］
および／または
アルミニウムホスファイト［Ａｌ（Ｈ２ＰＯ３）３］、２級アルミニウムホスファイト［Ａｌ２（ＨＰＯ３）３］、塩基性アルミニウムホスファイト［Ａｌ（ＯＨ）（Ｈ２ＰＯ３）２＊２ａｑ］、アルミニウムホスファイト四水和物［Ａｌ２（ＨＰＯ３）３＊４ａｑ］、アルミニウムホスホネート、Ａｌ７（ＨＰＯ３）９（ＯＨ）６（１，６−ヘキサンジアミン）１．５＊１２Ｈ２Ｏ、Ａｌ２（ＨＰＯ３）３＊ｘＡｌ２Ｏ３＊ｎＨ２Ｏ（ｘ＝２．２７〜１）および／またはＡｌ４Ｈ６Ｐ１６Ｏ１８である。
【００３６】
好ましい無機ホスホネート（成分Ｉ）は、水に不溶性または難溶性の塩である。
【００３７】
特に好ましい無機ホスホネートは、アルミニウム−、カルシウム−および亜鉛塩である。
【００３８】
特に好ましくは、成分Ｆは、亜リン酸およびアルミニウム化合物からの反応生成物である。
【００３９】
特に好ましい成分Ｆは、ＣＡＳ番号１５０９９−３２−８、１１９１０３−８５−４、２２０６８９−５９−８、５６２８７−２３−１、１５６０２４−７１−４、７１４４９−７６−８および１５０９９−３２−８のアルミニウムホスファイト類である。
【００４０】
好ましく使用されるアルミニウムホスファイトの製造は、最大４日の期間、２０〜２００℃で溶媒においてアルミニウム源とリン源および任意選択的にテンプレートを反応させることにより行われる。このためには、アルミニウム源およびリン源を１〜４時間混合し、水熱条件または還流下に加熱し、濾別し、洗浄し、そして例えば１１０℃で乾燥する。
【００４１】
好ましいアルミニウム源は、アルミニウムイソプロポキシド、硝酸アルミニウム、塩化アルミニウムおよび水酸化アルミニウム（例えば擬ベーマイト）である。
【００４２】
好ましいリン源は亜リン酸、（酸性）亜リン酸アンモニウム、亜リン酸アルカリ金属塩または亜リン酸アルカリ土類金属塩である。
【００４３】
好ましいアルカリ金属ホスファイトは、亜リン酸二ナトリウム、亜リン酸二ナトリウム水和物、亜リン酸三ナトリウム、亜リン酸水素カリウムである。
【００４４】
好ましい亜リン酸二ナトリウム水和物は、Ｂｒｕｅｇｇｅｍａｎｎ社のＢｒｕｅｇｇｏｌｅｎ（登録商標）Ｈ１０である。
【００４５】
好ましいテンプレートは、１，６−ヘキサンジアミン、グアニジンカーボネートまたはアンモニアである。
【００４６】
好ましいアルカリ土類金属ホスファイトは亜リン酸カルシウムである。
【００４７】
ここで、アルミニウムとリンと溶媒との好ましい比は、１：１：３．７〜１：２．２：１００ｍｏｌである。アルミニウムとテンプレートとの比は、１：０〜１：１７ｍｏｌである。反応溶液の好ましいｐＨ値は、３〜９である。好ましい溶媒は水である。
【００４８】
特に好ましくは、前記使用において、亜リン酸塩の場合と同じホスフィン酸の塩、すなわち例えばジエチルホスフィン酸アルミニウムが、亜リン酸アルミニウムと一緒に、またはジエチルホスフィン酸亜鉛が亜リン酸亜鉛と一緒に使用される。
【００４９】
好ましい実施態様において、上述の難燃性ポリエステル組成物は、成分Ｉとして次式（ＩＩＩ）の化合物を含む。
【００５０】
【化３】
2020530509.tif 000005
［式中、Ｍｅは、Ｆｅ、ＴｉＯｒ、Ｚｎ、または特にＡｌであり、
ｏは、２〜３、好ましくは２または３を表し、そして
ｒ＝（４ーｏ）／２である］。
【００５１】
式ＩＩＩの好ましく使用される化合物は、Ｍｅｏ＋がＺｎ２＋、Ｆｅ３＋または特にＡｌ３＋を表す化合物である。
【００５２】
成分Ｉは、ポリアミド組成物の全量を基準として、好ましくは０．００５〜１０重量％、特に０．０２〜５重量％の量で存在する。
【００５３】
国際電気標準会議規格ＩＥＣ−６０１１２／３に従って測定された５００ボルト超の比較トラッキング指数を有する本発明の難燃性ポリアミド組成物が好ましい。
【００５４】
同様に、好ましい本発明の難燃性ポリアミド組成物は、特に３．２ｍｍ〜０．４ｍｍの厚さの成形品で測定して、ＵＬ−９４によるＶ０の評価を達成する。
【００５５】
さらなる好ましい本発明の難燃性ポリアミド組成物は、特に０．７５〜３ｍｍの厚さの成形品で測定して、少なくとも９６０℃のＩＥＣ−６０６９５−２−１２に従うグローワイヤ燃焼性指数を有する。
【００５６】
本発明のポリアミド組成物は、成分Ａとして、２９０℃以下の融点を有する１種以上のポリアミドを含む。ここで、融点は、示差走査熱分析（ＤＳＣ）を用いて１０Ｋ／秒の加熱速度で測定される。
【００５７】
成分Ａのポリアミドは、概して、（シクロ）脂肪族ジカルボン酸またはそれらのポリアミド形成誘導体、例えばそれらの塩から誘導されるか、あるいは（シクロ）脂肪族ジアミンまたは（シクロ）脂肪族アミノカルボン酸またはそれらのポリアミド形成誘導体、例えばそれらの塩から誘導される、ホモーまたはコポリアミドである。
【００５８】
本発明で成分Ａとして使用されるポリアミドは、熱可塑性ポリアミドである。
【００５９】
熱可塑性ポリアミド類は、Ｈａｎｓ  Ｄｏｍｉｎｉｎｇｈａｕｓの「Ｄｉｅ  Ｋｕｎｓｔｓｔｏｆｆｅ  ｕｎｄ  ｉｈｒｅ  Ｅｉｇｅｎｓｃｈａｆｔｅｎ（プラスチックおよびそれらの特性）」第５版（１９９８）第１４頁（非特許文献１）に基づき、その分子鎖が、側鎖を有しないか、またはある程度の長さの、種々の数の側鎖を有し、加熱すると軟化し、ほぼ任意に成形可能なポリアミドと理解される。
【００６０】
本発明において成分Ａとして使用されるポリアミドは、種々の方法に従って製造することができ、種々の構成要素から合成することができ、特定の用途の場合には、単独でまたは加工助剤、安定剤またはさらにポリマーアロイパートナー、好ましくはエラストマーと組み合わせて、特定の確立した特性組み合わせを有する材料に仕上げることができる。他のポリマー、好ましくはポリエチレン、ポリプロピレン、ＡＢＳを含む混合物も適切であり、ここで、任意選択的に１つまたは複数の相容剤を使用することができる。ポリアミドの特性は、エラストマーの添加により、例えば衝撃強さに関して、特にポリアミドが本明細書におけるようにガラス繊維強化ポリアミドである場合に、改善することができる。多くの組み合わせの可能性が、種々の特性を有する非常に多数の生成物を可能にする。
【００６１】
ポリアミドの製造のためには多数の方法が知られており、それらでは、所望の最終生成物に応じて、種々のモノマー構成単位、標的の分子量の調節のための種々の鎖調整剤、または後続の意図された後処理のための反応性基を有するモノマーも使用される。
【００６２】
ポリアミド類の製造のための工業的に重要な方法は、大抵、溶融物での重縮合を通して進行する。この枠において、ラクタム類の加水分解重合もまた、重縮合として理解される。
【００６３】
好ましくは、成分Ａとして使用されるポリアミド類は、半結晶性脂肪族ポリアミドであって、脂肪族ジアミンおよび脂肪族ジカルボン酸および／または少なくとも５個の環員を有する脂環式ラクタム、あるいは対応のアミノ酸から出発して製造することができる半結晶性脂肪族ポリアミドである。
【００６４】
原料としては、脂肪族ジカルボン酸、好ましくはアジピン酸、２，２，４−および２，４，４−トリメチルアジピン酸、アゼライン酸および／またはセバシン酸、脂肪族ジアミン、好ましくはテトラメチレンジアミン、ヘキサメチレンジアミン、１，９−ノナンジアミン、２，２，４−および２，４，４−トリメチルヘキサメチレンジアミン、異性体のジアミノジシクロヘキシルメタン、ジアミノジシクロヘキシルプロパン、ビスアミノメチルシクロヘキサン、アミノカルボン酸、好ましくはアミノカプロン酸または対応のラクタム類が考えられる。複数の上記モノマーからのコポリアミドが含まれる。特に好ましくはカプロラクタム、特に非常に好ましくはε−カプロラクタムが使用される。
【００６５】
好ましくは、本発明で使用される脂肪族ホモ−もしくはコポリアミドは、ポリアミド１２、ポリアミド４、ポリアミド４，６、ポリアミド６、ポリアミド６，６、ポリアミド６，９、ポリアミド６，１０、ポリアミド６，１２、ポリアミド６，６６、ポリアミド７，７、ポリアミド８，８、ポリアミド９，９、ポリアミド１０，９、ポリアミド１０，１０、ポリアミド１１またはポリアミド１２である。これらは例えば、商標Ｎｙｌｏｎ（登録商標）（ＤｕＰｏｎｔ社）、Ｕｌｔｒａｍｉｄ（登録商標）（ＢＡＳＦ社）、Ａｋｕｌｏｎ（登録商標）Ｋ１２２（ＤＳＭ社）、Ｚｙｔｅｌ（登録商標）７３０１（ＤｕＰｏｎｔ社）；Ｄｕｒｅｔｈａｎ（登録商標）Ｂ２９（Ｂａｙｅｒ社）およびＧｒｉｌｌａｍｉｄ（登録商標）（Ｅｍｓ  Ｃｈｅｍｉｅ社）で知られている。
【００６６】
特に、ＰＡ６、ＰＡ６，６および他の脂肪族ホモ−もしくはコポリアミドをベースとする化合物がさらに適切であり、当該化合物では、ポリマー鎖中のポリアミド基あたり３〜１１個のメチレン基が存在する。
【００６７】
ＰＡ６、ＰＡ６，６、ＰＡ４，６、ＰＡ１２、ＰＡ６，１０からなる群から選択される１種以上のポリアミドが成分Ａとして使用される難燃性ポリアミド組成物が好ましい。
【００６８】
成分Ａとして、ポリアミド６，６、またはポリアミド６，６とポリアミド６のポリマー混合物が使用される難燃性ポリアミド組成物が特に好ましい。
【００６９】
成分Ａが少なくとも７５重量％のポリアミド６，６および最大で２５重量％のポリアミド６からなる難燃性ポリアミド組成物が特に非常に好ましい。
【００７０】
成分Ｂとしては、フィラーおよび／または好ましくは強化材、好ましくはガラス繊維が使用される。２種以上の異なるフィラーおよび／または強化材の混合物もまた使用できる。
【００７１】
好ましいフィラーは、タルク、雲母、ケイ酸塩、石英、二酸化チタン、珪灰石、カオリン、非晶質シリカ、ナノスケール鉱物、特に好ましくはモンモリロナイトまたはナノベーマイト、炭酸マグネシウム、白亜、長石、ガラス球および／または硫酸バリウムをベースとする鉱物性粒子状フィラーである。特に好ましくは、鉱物性粒子状フィラーは、タルク、珪灰石および／またはカオリンをベースとする。
【００７２】
さらに、特に好ましくは、針状鉱物性フィラーを使用することもできる。針状鉱物性フィラーは、本発明において、非常に顕著な針状特性を有する鉱物性のフィラーと理解される。針状珪灰石が好ましい。好ましくは、上記の鉱物は、２：１〜３５：１、特に好ましくは３：１〜１９：１、殊に好ましくは４：１〜１２：１の長さと直径の比を有する。本発明において成分Ｂとして使用される針状鉱物系フィラーの平均粒度は、ＣＩＬＡＳ粒度計で測定された場合に、好ましくは２０μｍ未満、特に好ましくは１５μｍ未満、殊に好ましくは１０μｍ未満である。
【００７３】
本発明で好ましく使用される成分Ｂは、強化材である。ここで、例えば、炭素繊維および／またはガラス繊維をベースとする強化材を挙げることができる。
【００７４】
前記フィラーおよび／または強化材は、好ましい実施態様において、表面改質されていてもよく、好ましくは接着促進剤または接着促進剤系（特に好ましくはシランベースの）を用いて表面改質されていてもよい。特にガラス繊維を使用する場合には、シランに加えて、ポリマー分散物、造膜剤、分岐剤および／またはガラス繊維加工助剤も使用することができる。
【００７５】
本発明において成分Ｂとして好ましく使用されるガラス繊維は、ガラス短繊維および／またはガラス長繊維であってもよい。ガラス短繊維またはガラス長繊維としては、チョップド・ファイバーを使用することができる。ガラス短繊維は粉砕したガラスファイバーの形態でも使用できる。その他に、ガラス繊維はさらに、連続繊維の形態で、例えばロービング、モノフィラメント、フィラメントヤーンまたは撚糸の形態で使用することができ、あるいはガラス繊維は、テクスタイル製平坦形成物の形態で、例えばガラスクロスとして、ガラス編物としてまたはガラスマットとして使用することができる。
【００７６】
ポリアミドマトリックスへ組み入れる前のガラス短繊維の典型的な繊維長は、０．０５〜１０ｍｍ、好ましくは０．１〜５ｍｍの範囲である。ポリアミドマトリックスへの組み入れ後、ガラス繊維の長さは減少する。ポリアミドマトリックスへの組み入れ後のガラス短繊維の典型的な繊維長は、０．０１〜２ｍｍ、好ましくは０．０２〜１ｍｍの範囲である。
【００７７】
個々の繊維の直径は、広範な範囲で変動し得る。個々の繊維の典型的な直径は、５〜２０μｍの範囲で変動し得る。
【００７８】
前記ガラス繊維は、任意の断面形状、例えば、円形、楕円形、ｎ角形のまたは不規則な断面を有することができる。単葉または複葉（ｍｏｎｏ−  ｏｄｅｒ  ｍｕｌｔｉｌｏｂａｌｅｎ）断面を有するガラス繊維を使用してもよい。
【００７９】
ガラス繊維は、連続繊維として、または切断されたもしくは粉砕されたガラス繊維として使用してもよい。
【００８０】
ガラス繊維自体は、それらの断面積および長さにかかわらず、例えば、Ｅーガラス繊維、Ａーガラス繊維、Ｃーガラス繊維、Ｄーガラス繊維、Ｍーガラス繊維、Ｓーガラス繊維、Ｒーガラス繊維および／またはＥＣＲガラス繊維の群から選択することができ、Ｅーガラス繊維、Ｒーガラス繊維、Ｓーガラス繊維およびＥＣＲガラス繊維が特に好ましい。前記ガラス繊維には、好ましくは、造膜剤としてポリウレタンを、接着促進剤としてアミノシランを好ましくは含有するサイズ剤が供される。
【００８１】
特に好ましく使用されるＥ−ガラス繊維は、以下の化学組成を有する：ＳｉＯ２  ５０〜５６％；Ａｌ２Ｏ３  １２〜１６％；ＣａＯ  １６〜２５％；ＭｇＯ  ≦６％；Ｂ２Ｏ３  ６〜１３％；Ｆ  ≦０．７％；Ｎａ２Ｏ  ０．３〜２％；Ｋ２Ｏ  ０．２〜０．５％；Ｆｅ２Ｏ３  ０．３％。
【００８２】
特に好ましく使用されるＲ−ガラス繊維は、以下の化学組成を有する：ＳｉＯ２  ５０〜６５％；Ａｌ２Ｏ３  ２０〜３０％；ＣａＯ  ６〜１６％；ＭｇＯ  ５〜２０％；Ｎａ２Ｏ  ０．３〜０．５％；Ｋ２Ｏ  ０．０５〜０．２％；Ｆｅ２Ｏ３  ０．２〜０．４％，ＴｉＯ２  ０．１〜０．３％。
【００８３】
特に好ましく使用されるＥＣＲ−ガラス繊維は、以下の化学組成を有する：ＳｉＯ２  ５７．５〜５８．５％；Ａｌ２Ｏ３  １７．５〜１９．０％；ＣａＯ  １１．５〜１３．０％；ＭｇＯ  ９．５〜１１．５。
【００８４】
本発明において成分Ｃとして使用されるジエチルホスフィン酸の塩は、ポリマー成形材料用の既知の難燃剤である。
【００８５】
本発明において成分ＤおよびＥとして使用されるホスフィン酸−およびホスホン酸塩を含むジエチルホスフィン酸の塩もまた、既知の難燃剤である。これらの物質の組み合わせの製造は、例えばＵＳ７，４２０，００７Ｂ２（特許文献９）に記載されている。
【００８６】
本発明に従い使用される、成分Ｃのジエチルホスフィン酸の塩は、少量の成分Ｄの塩および成分Ｅの塩を含み、例えば、成分Ｃ、ＤおよびＥの量を基準にして、１０重量％までの成分Ｄ、好ましくは０．０１〜６重量％、特に０．２〜２．５重量％の成分Ｄ、および１０重量％までの成分Ｅ、好ましくは０．０１〜６重量％、特に０．２〜２．５重量％の成分Ｅを含む。
【００８７】
本発明において成分Ｅとして使用されるエチルホスホン酸の塩は、例えばＷＯ２０１６／０６５９７１Ａ１（特許文献１０）から、ポリマー成形材料用難燃剤におけるジエチルホスフィネートへの添加剤として同様に既知である。
【００８８】
本発明において成分Ｆとして使用される２０以上の縮合度を有するメラミンのポリホスフェート誘導体の、難燃剤としての使用もまた既知である。例えば、ＤＥ１０２００５０１６１９５Ａ１（特許文献１１）は、９９〜１重量％のメラミンポリホスフェートおよび予備アルカリ度を有する１〜９９重量％の添加剤を含む、安定化された難燃剤を開示している。この文献では、この難燃剤を、ホスフィン酸および／またはホスフィン酸塩と組み合わせることができることも開示されている。
【００８９】
好ましい本発明の難燃性ポリアミド組成物は、成分Ｆとして、平均縮合度が２０〜２００、特に４０〜１５０であるメラミンポリホスフェートを含む。
【００９０】
別の好ましい範囲において、前記の平均縮合度は２〜１００である。
【００９１】
さらに好ましい本発明の難燃性ポリアミド組成物は、成分Ｆとして、３２０℃以上、特に３６０℃以上、特に好ましくは４００℃以上の分解温度を有するメラミンポリホスフェートを含む。
【００９２】
好ましくは、成分Ｆとして、ＷＯ２００６／０２７３４０Ａ１（特許文献１２）（ＥＰ１７８９４７５Ｂ１（特許文献１３）に対応）およびＷＯ２０００／００２８６９Ａ１（特許文献１４）（ＥＰ１０９５０３０Ｂ１（特許文献１５）に対応）から既知のメラミンポリホスフェート類が使用される。
【００９３】
好ましくは、メラミンポリホスフェート類であって、平均縮合度が２０〜２００、特に４０〜１５０であり、メラミン含有量がリン原子１ｍｏｌあたり１．１〜２．０ｍｏｌ、特に１．２〜１．８ｍｏｌであるメラミンポリホスフェート類が使用される。
【００９４】
同様に好ましくは、メラミンポリホスフェート類であって、平均縮合度（数平均分子量）が＞２０であり、分解温度が３２０℃超であり、１，３，５−トリアジン化合物とリンとのモル比が１．１未満、特に０．８〜１．０であり、２５℃の水における１０％濃度のスラリーのｐＨ値が５以上、好ましくは５．１〜６．９であるメラミンポリホスフェート類が使用される。
【００９５】
さらなる好ましい実施態様において、成分Ｃ、Ｄ、ＥおよびＦは、メジアン粒径（ｄ５０）が１〜１００μｍである粒子状形態で存在する。
【００９６】
本発明において成分Ｇとして加えられる立体障害性フェノールは、それ自体既知の酸化防止剤である。
【００９７】
成分Ｇとして好ましく使用される酸化防止剤は、アルキル化されたモノフェノール類、例えば２，６−ジ−ｔｅｒｔ−ブチル−４−メチルフェノールまたは２，６−ジ−ｔｅｒｔ．−ブチル−４−メトキシフェノール；  立体障害性アルキルチオメチルフェノール類、例えば２，４−ジ−オクチルチオメチル−６−ｔｅｒｔ．−ブチルフェノール、立体障害性ヒドロキシル化チオジフェニルエーテル類、例えば２，２’−チオ−ビス（６−ｔｅｒｔ−ブチル−４−メチルフェノール）、４，４’−チオ−ビス−（６−ｔｅｒｔ−ブチル−３−メチル−フェノール）、４，４’−チオ−ビス−（６−ｔｅｒｔ−ブチル−２−メチルフェノール）、４，４’−チオ−ビス−（３，６−ジ−ｓｅｃ．−アミルフェノール）、４，４’−ビス−（２，６−ジ−メチル−４−ヒドロキシフェニル）−ジスルフィド；  立体障害性アルキリデン−ビスフェノール類、例えば２，２’−メチレン−ビス−（６−ｔｅｒｔ−ブチル−４−メチルフェノール；  立体障害性ベンジルフェノール類、例えば３，５，３’，５’−テトラ−ｔｅｒｔ−ブチル−４，４’−ジヒドロキシジベンジルエーテル；  立体障害性ヒドロキシベンジル化マロネート類、例えばジオクタデシル−２，２−ビス−（３，５−ジ−ｔｅｒｔ−ブチル−２−ヒドロキシ−ベンジル）−マロネート；  立体障害性ヒドロキシベンジル−芳香族化合物、例えば１，３，５−トリス−（３，５−ジ−ｔｅｒｔ−ブチル）−４−ヒドロキシ−ベンジル）−２，４，６−トリメチルベンゼン、１，４−ビス−（３，５−ジ−ｔｅｒｔ−ブチル−４−ヒドロキシベンジル）−２，３，５，６−テトラメチルベンゼン、２，４，６−トリス−（３，５−ジ−ｔｅｒｔ−ブチル−４−ヒドロキシベンジル）−フェノール；  立体障害性フェノール系トリアジン化合物、例えば２，４−ビス−オクチルメルカプト−６（３，５−ジ−ｔｅｒｔ−ブチル−４−ヒドロキシアニリノ）−１，３，５−トリアジン；  立体障害性フェノール系ベンジルホスホネート類、例えばジメチル−２，５−ジ−ｔｅｒｔ−ブチル−４−ヒドロキシベンジルホスホネート；  Ｎ−（３，５−ジ−ｔｅｒｔ−ブチル−４−ヒドロキシフェニル）−カルバミン酸アルキルエステル；β−（３．５−ジ−ｔｅｒｔ−ブチル−４−ヒドロキシフェニル）−プロピオン酸と一価もしくは多価アルコールとのエステル；β−（５−ｔｅｒｔ−ブチル−４−ヒドロキシ−３−メチルフェニル）−プロピオン酸と一価もしくは多価アルコールとのエステル；β−（３，５−ジシクロヘキシル−４−ヒドロキシフェニル）−プロピオン酸と一価もしくは多価アルコールとのエステル；  ３，５−ジ−ｔｅｒｔ−ブチル−４−ヒドロキシフェニル酢酸と一価もしくは多価アルコールとのエステル；  β−（３，５−ジ−ｔｅｒｔ−ブチル−４−ヒドロキシフェニル）−プロピオン酸のアミド、例えばＮ，Ｎ’−ビス−（３，５−ジ−ｔｅｒｔ−ブチル−４−ヒドロキシフェニルプロピオニル）−ヘキサメチレンジアミン、Ｎ，Ｎ’−ビス−（３，５−ジ−ｔｅｒｔ−ブチル−４−ヒドロキシフェニルプロピオニル）−トリメチレンジアミンまたはＮ，Ｎ’−ビス−（３，５−ジ−ｔｅｒｔ−ブチル−４−ヒドロキシフェニルプロピオニル）−ヒドラジ��である。
【００９８】
本発明において成分Ｈとして加えられる有機ホスファイトおよび／または有機ホスホナイトは、酸化防止剤用のそれ自体既知の共安定剤である。
【００９９】
有機ホスファイトは、一般式Ｐ（ＯＲ）３を有し、ここでＲは一価の有機残基である。
【０１００】
有機ホスホナイトは、一般式ＰＲ’（ＯＲ）２を有し、ここでＲおよびＲ’は一価の有機残基である。
【０１０１】
適当な有機ホスファイトの例は、トリアリールホスファイト、ジアリールアルキルホスファイト、アリールジアルキルホスファイト、トリアルキルホスファイトである。
【０１０２】
トリアリールホスファイトの例は、トリフェニルホスファイト、特にトリス（ノニルフェニル）ホスファイトまたはトリス（２，４−ジ−ｔｅｒｔ−ブチルフェニル）ホスファイトである。
【０１０３】
ジアリールアルキルホスファイトの例は、ジフェニルアルキルホスファイト、特にビス−（２，４−ジ−ｔｅｒｔ−ブチル−６−メチルフェニル）メチルホスファイトまたはビス（２，４−ジ−ｔｅｒｔ−ブチル−６−メチルフェニル）エチルホスファイトである。
【０１０４】
アリールジアルキルホスファイトの例は、フェニルジアルキルホスファイトである。
【０１０５】
トリアリールホスファイトの例は、Ｃ１２〜Ｃ１８−トリアリールホスファイト、特にトリラウリルホスファイトまたはトリオクタデシルホスファイトである。
【０１０６】
他の適当な有機ホスファイトの例は、ペンタエリトリトールジ−ホスファイト、例えばジステアリルペンタエリトリトールジホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス−（２，４−ジ−ｔｅｒｔ−ブチル−６−メチルフェニル）ペンタエリトリトールジホスファイトまたはビス−（２，４，６−トリス（ｔｅｒｔ−ブチルフェニル））ペンタエリトリトールジホスファイトである。
【０１０７】
他の適当な有機ホスファイトは、トリステアリルソルビトールトリホスファイト、２，２’、２’’−ニトリロ−［トリエチル−トリス（３，３’，５，５’−テトラ−ｔｅｒｔ−ブチル−１，１’−ビフェニル−２，２’−ジイル）ホスファイト］または２−エチルヘキシル−（３，３’，５，５’−テトラ−ｔｅｒｔ−ブチル−１，１’−ビフェニル−２，２’−ジイル）ホスファイトである。
【０１０８】
好ましくは、本発明において成分Ｈとして使用される有機ホスホナイトは次式ＩＶのホスホナイトである。
【０１０９】
Ｒ４−［Ｐ（ＯＲ５）２］ｐ              （ＩＶ）
式中、
Ｒ４は、一価もしくは多価の脂肪族、芳香族またはヘテロ芳香族有機残基であり、そして
Ｒ５は、次式（Ｖ）
【０１１０】
【化４】
2020530509.tif 000006
の構造であるか、または両残基Ｒ５は構造（ＶＩ）の橋掛け基を形成し、
【０１１１】
【化５】
2020530509.tif 000007
式中、
Ａは、直接結合、Ｏ、Ｓ、線状もしくは分岐状Ｃ１〜１８アルキレン、線状もしくは分岐状Ｃ１〜１８アルキリデンを意味し、
Ｒ６は、互いに独立して、線状もしくは分岐状Ｃ１〜１２アルキル、線状もしくは環状Ｃ１〜１２アルコキシおよび／またはＣ５〜１２シクロアルキルを意味し、
ｑは０〜５を意味し、そして
ｐは１〜４を意味する。
【０１１２】
好ましくは、成分Ｈとして式ＩＶのホスホナイトが使用され、式中、残基Ｒ４は、線状もしくは分岐状Ｃ４〜１８アルキル、線状もしくは分岐状Ｃ４〜１８アルキレン、Ｃ５〜１２シクロアルキル、Ｃ５〜１２シクロアルキレン、Ｃ６〜２４アリールもしくはヘテロアリール、Ｃ６〜２４アリーレンもしくはヘテロアリーレンであり、これらは、場合によっては更に置換されていることもでき、Ｒ５は式（Ｖ）また（ＶＩ）の残基であり、Ｒ６は、互いに独立して、線状もしくは分岐状Ｃ１〜８アルキル、線状もしくは分岐状Ｃ１〜８アルコキシまたはシクロヘキシルを表し、Ａは、直接結合、Ｏ、線状もしくは分岐状Ｃ１〜８アルキレン、線状もしくは分岐状Ｃ１〜８アルキリデンを意味し、ｑは０〜３であり、そしてｐは１〜３である。
【０１１３】
特に好ましくは、成分Ｈとしては、式ＩＶのホスホナイトが使用され、式中、残基Ｒ４はシクロヘキシル、フェニル、フェニレン、ビフェニルまたはビフェニレンを表し、Ｒ５は式ＶまたはＶＩの残基を意味し、ここでＲ６は、互いに独立して、線状もしくは分岐状Ｃ１〜８アルキル、線状もしくは分岐状Ｃ１〜８アルコキシまたはシクロヘキシルを意味し、Ａは、直接結合、Ｏ、または線状もしくは分岐状Ｃ１〜６アルキリデンであり、ｑは１〜３であり、そしてｐは１または２である。
【０１１４】
特に好ましい成分Ｈは、上記の定義に基づき、芳香族化合物またはヘテロ芳香族化合物、例えばベンゼン、ビフェニルエーテルまたはジフェニルエーテルと三ハロゲン化リン、好ましくは三塩化リンとの、例えば塩化アルミニウム、塩化亜鉛もしくは塩化鉄などのフリーデルクラフツ触媒の存在下でのフリーデルクラフツ反応、並びにその後の、式ＶおよびＶＩに基づくフェノール類との反応によって製造される化合物である。この際、上記の反応シーケンスに従い過剰の三ハロゲン化リンと上述のフェノール類とから生成する、ホスファイトとのこのような混合物も明らかに包含される。
【０１１５】
有機ホスホナイトのこの群から、再び、以下に記載の式の化合物が好ましい：
【０１１６】
【化６】
2020530509.tif 000008
ここで、ｎは０または１であることができ、そしてこれらの混合物は、任意選択的に更に、以下に記載の化合物を含むことができる：
【０１１７】
【化７】
2020530509.tif 000009
特に好ましい成分Ｈは、１，１−ビフェニル−４，４’−ジイルビスホスホナイトおよびそれの中でも特にテトラキス（２，４−ジ−ｔｅｒｔ−ブチルフェニル）−［１，１−ビフェニル］−４，４’−ジイルビスホスホナイト（Ｐ−ＥＰＱ）である。
【０１１８】
特に好ましいものは、成分Ｇとしては、Ｎ，Ｎ’−ビス［３−（３’，５’−ジ−ｔｅｒｔ−ブチル−４’−ヒドロキシフェニル）プロピオニル］−ヘキサメチレンジアミン（例えばＩｒｇａｎｏｘ（登録商標）１０９８、ＢＡＳＦ）、および成分Ｈとしては、トリス（２，４−ジ−ｔｅｒｔ−ブチルフェニル）ホスファイト（例えばＩｒｇａｐｈｏｓ（登録商標）１６８、ＢＡＳＦ）が使用される。
【０１１９】
特に好ましいものは、成分Ｇとしては、Ｎ，Ｎ’−ビス［３−（３’，５’−ジ−ｔｅｒｔ−ブチル−４’−ヒドロキシフェニル）プロピオニル］−ヘキサメチレンジアミン（例えばＩｒｇａｎｏｘ（登録商標）１０９８、ＢＡＳＦ）、および成分Ｈとしては、テトラキス（２，４−ジ−ｔｅｒｔ−ブチルフェニル）−［１，１−ビフェニル］−４，４’−ジイルビスホスホナイト（例えばＳａｎｄｏｓｔａｂ（登録商標）、Ｃｌａｒｉａｎｔ）が使用される。
【０１２０】
本発明によるポリアミド組成物は、成分Ｊとしてさらに別の添加剤を含有することができる。本発明の意味で好ましい成分Ｊは、立体障害性フェノールではない他の酸化防止剤、ＵＶ安定剤、ガンマ線安定剤、加水分解安定剤、有機ホスファイトではない酸化防止剤用共安定剤、帯電防止剤、乳化剤、成核剤、軟化剤、加工助剤、耐衝撃性改良剤、染料、顔料、および／または成分Ｃ、Ｄ、Ｅ、ＦおよびＩとは異なる他の難燃剤である。
【０１２１】
これらには、特に、ホスフェート類、メラミンポリ（金属ホスフェート）が含まれる。これに関して好ましい金属は、周期表の第２主族、第３主族、第２亜族、第４亜族および亜族ＶＩＩＩａの元素、ならびにセリウムおよび／またはランタンである。
【０１２２】
メラミン−ポリ（金属ホスフェート）は、好ましくは、メラミン−ポリ（亜鉛ホスフェート）、メラミン−ポリ（マグネシウムホスフェート）および／またはメラミン−ポリ（カルシウムホスフェート）である。
【０１２３】
（メラミン）２Ｍｇ（ＨＰＯ４）２、（メラミン）２Ｃａ（ＨＰＯ４）２、（メラミン）２Ｚｎ（ＨＰＯ４）２、（メラミン）３Ａｌ（ＨＰＯ４）３、（メラミン）２Ｍｇ（Ｐ２Ｏ７）、（メラミン）２Ｃａ（Ｐ２Ｏ７）、（メラミン）２Ｚｎ（Ｐ２Ｏ７）、（メラミン）３Ａｌ（Ｐ２Ｏ７）３／２が好ましい。
【０１２４】
二座のハイドロゲンホスフェート−もしくはピロホスフェート−配位子を有する配位中心として４もしくは６結合性の金属原子を有する錯体アニオンを有するハイドロゲンホスファト−もしくはピロホスファトメタレートとして知られるメラミンポリ（金属ホスフェート）が好ましい。
【０１２５】
メラミンが挿入された、縮合ホスフェートのアルミニウム−、亜鉛−またはマグネシウム塩もまた好ましく、ビス−メラミン−ジンコ−ジホスフェート（Ｂｉｓ−Ｍｅｌａｍｉｎ−ｚｉｎｋｏ−ｄｉｐｈｏｓｐｈａｔ）および／またはビス−メラミン−アルモトリホスフェート（Ｂｉｓ−Ｍｅｌａｍｉｎ−ａｌｕｍｏｔｒｉｐｈｏｓｐｈａｔ）が特に非常に好ましい。
【０１２６】
さらに、周期表の第２主族、第３主族、第２亜族、第４亜族および亜族ＶＩＩＩａの元素の、ならびにセリウムおよび／またはランタンの、第５主族のオキソ酸のアニオン（ホスフェート、ピロホスフェートおよびポリホスフェート）との塩が好ましい。
【０１２７】
リン酸アルミニウム、モノリン酸アルミニウム；オルトリン酸アルミニウム（ＡｌＰＯ４）、リン酸水素アルミニウム（Ａｌ２（ＨＰＯ４）３）および／またはリン酸二水素アルミニウムが好ましい。
【０１２８】
リン酸カルシウム、リン酸亜鉛、リン酸チタンおよび／またはリン酸鉄もまた好ましい。
【０１２９】
リン酸水素カルシウム、リン酸水素カルシウム二水和物、リン酸水素マグネシウム、リン酸水素チタン（ＴＩＨＣ）および／またはリン酸水素亜鉛が好ましい。
【０１３０】
リン酸二水素アルミニウム、リン酸二水素マグネシウム、リン酸二水素カルシウム、リン酸二水素亜鉛、リン酸二水素亜鉛二水和物および／またはリン酸二水素アルミニウムが好ましい。
【０１３１】
ピロリン酸カルシウム、ピロリン酸二水素カルシウム、ピロリン酸マグネシウム、ピロリン酸亜鉛および／またはピロリン酸アルミニウムが特に好ましい。
【０１３２】
上記および他の類似のホスフェートは、例えば、米国のＪＭ  Ｈｕｂｅｒ  ＣｏｒｐｏｒａｔｉｏｎによりＳａｆｉｒｅ（登録商標）Ｐｒｏｄｕｃｔｓとして販売されており、これらには例えば、ＡＰＰ  Ｔｙｐｅ  ＩＩ、ＡＭＰＰ、ＭＰＰ、ＭＰｙＰ、ＰｉＰｙＰ．ＰＰａｚ、Ｓａｆｉｒｅ（登録商標）４００、Ｓａｆｉｒｅ（登録商標）６００、ＥＤＡＰ等のタイプが含まれる。
【０１３３】
さらに別のホスフェートは、例えば、ＪＰーＡー２００４２０４１９４（特許文献１６）、ＤＥーＡー１０２００７０３６４６５（特許文献１７）およびＥＰ−Ａ−３１３３１１２（特許文献１８）に記載されており、それらは使用可能な成分Ｉに明確に含まれるものである。
【０１３４】
前記のさらに別の添加剤は、それ自体、ポリアミド組成物への添加剤として知られており、単独でまたは混合物でまたはマスターバッチの形態で使用することができる。
【０１３５】
前述の成分Ａ、Ｂ、Ｃ、Ｄ、Ｅ、Ｆ、Ｇ、Ｈおよび任意選択的にＩおよび／またはＪは、多種多様に組合せて、本発明による難燃性ポリアミド組成物を調製することができる。例えば、重縮合の開始時に既にまたは終了時に、または後続のコンパウンディングプロセスにおいて、前記成分をポリアミド溶融物中に混合することが可能である。さらに、個々の成分をさらに後になってから添加する加工プロセスがある。これは特に、顔料−または添加剤マスターバッチの使用の場合に実施される。さらに、特に粉末状の成分を、乾燥プロセスを経て任意選択的に加温されたポリマーペレットに、ドラムを使用して組み入れることも可能である。
【０１３６】
本発明のポリアミド組成物の２種以上の成分は、ポリアミドマトリックス中に組み入れる前に混合により組み合わせることもできる。その際、従来の混合装置を使用することができ、前記成分を適当なミキサー内で、例えば０〜３００℃で０．０１〜１０時間混合する。
【０１３７】
本発明のポリアミド組成物の成分の２種以上から、粒状物もまた製造することができ、これは引き続きポリアミドマトリックスに組み入れることができる。
【０１３８】
このために、本発明のポリアミド組成物の２種以上の成分を、粒状化助剤および／またはバインダーと、適切なミキサーまたはパン型造粒機（Ｇｒａｎｕｌｉｅｒｔｅｌｌｅｒ）中で処理して、粒状物とすることができる。
【０１３９】
最初に形成された粗製生成物は、適切な乾燥機中で乾燥させるか、または熱処理によって他の粒子構造としてもよい。
【０１４０】
一実施形態では、本発明によるポリアミド組成物またはその２つ以上の成分は、ロール圧縮によって製造することができる。
【０１４１】
一実施形態では、本発明によるポリアミド組成物またはその２以上の成分は、構成成分を混合し、押出し、細かく砕き（あるいは任意選択的に粉砕し、分粒し）、そして乾燥する（および任意選択的にコーティングする）ことにより、製造することができる。
【０１４２】
一実施態様において、本発明のポリアミド組成物またはその２種以上の成分は、噴霧造粒によって製造することができる。
【０１４３】
本発明の難燃性ポリマー成形材料は、好ましくは粒状物形態で、例えば押出物としてまたはコンパウンドとして、存在する。前記粒状物は、好ましくは、円形の、楕円形のまたは不規則な底面を有する円筒形状、球状、クッション形状、立方体形状、直方体形状、プリズム形状を有する。
【０１４４】
粒状物の典型的な長さ対直径比は、１：５０〜５０：１、好ましくは１：５〜５：１である。
【０１４５】
前記粒状物は、好ましくは０．５〜１５ｍｍ、特に好ましくは２〜３ｍｍの直径、および好ましくは０．５〜１５ｍｍ、特に好ましくは２〜５ｍｍの長さを有する。
【０１４６】
本発明の対象はまた、成分Ａ、ｂ、Ｃ、Ｄ、Ｅ、Ｆ、ＧおよびＨならびに任意選択的に成分Ｉおよび／またはＪを含む、上記の難燃性ポリアミド組成物から製造される成形品にも関する。
【０１４７】
本発明の成形品は、任意の形態であることができる。これらの例は、本発明による難燃性ポリアミド成形材料から任意の成形方法、特に射出成形または押出成形により得ることができる繊維、フィルムまたは成形体である。
【０１４８】
本発明による難燃性ポリアミド成形体の製造は、任意の成形方法によって行うことができる。これらの例としては、前記の難燃性ポリアミド成形材料を用いた、より高い温度での、射出成形、圧縮、射出発泡成形、ガスアシスト射出成形、ブロー成形、フィルム成形、カレンダー成形、ラミネート加工またはコーティングが挙げられる。
【０１４９】
前記の成形品は、好ましくは、射出成形品または押出成形品である。
【０１５０】
本発明による難燃性ポリアミド組成物は、繊維、フィルムおよび成形体の製造、特に電気−および電子分野における用途のための繊維、フィルムおよび成形体の製造に適している。
【０１５１】
本発明は、好ましくは、プラグコネクタ、電力分配装置における電流接触部品（漏電遮断）、印刷回路基板、密封材、パワープラグ、回路遮断器、ランプハウジング、ＬＥＤハウジング、コンデンサハウジング、回路基板中もしくは上のコイル部品およびベンチレータ、接地線、プラグ；プラグ用、ケーブル用、フレキシブル印刷回路基板用、携帯電話充電用ケーブル用のハウジング、エンジンカバー、またはテクスタイルコーティング中におけるまたはこれらのための、本発明による難燃性ポリアミド組成物の使用に関する。
【０１５２】
本発明は同様に、好ましくは、電気／電子分野用、特に印刷回路基板、ハウジング、フィルム、ケーブル、スイッチ、分配器、リレー、抵抗器、コンデンサー、コイル、ランプ、ダイオード、ＬＥＤ、トランジスタ、コネクタ、調整器、メモリおよびセンサの部品用の構成要素の形態にある、広域にわたる構成要素の形態、特に制御キャビネット用のハウジング部品の形態にある、ならびに精巧な幾何学的形状を有する複雑に形成された構成要素の形態にある成形体の製造のための、本発明による難燃性ポリアミド組成物の使用に関する。
【０１５３】
本発明の成形体の壁厚は、典型的には最大で１０ｍｍであることができる。１．５ｍｍ未満の壁厚、より好ましくは１ｍｍ未満の壁厚、特に好ましくは０．５ｍｍ未満の壁厚を有する成形体が特に好適である。
【０１５４】
以下の例により本発明を説明するが、これは本発明を限定するものではない。
【実施例】
【０１５５】
１．使用した成分
市販のポリアミド（成分Ａ）：
ポリアミド６，６（ＰＡ６，６−ＧＶ；２５５〜２６０℃の溶融範囲）：Ｕｌｔｒａｍｉｄ（登録商標）Ａ２７（ＢＡＳＦ）
ポリアミド６（２１７〜２２２℃の溶融範囲）：Ｄｕｒｅｔｈａｎ（登録商標）Ｂ２９（Ｌａｎｘｅｓｓ）
ポリアミド６Ｔ／６，６（３１０〜３２０℃の溶融範囲）：Ｖｅｓｔａｍｉｄ（登録商標）ＨＴ  ｐｌｕｓ  １０００（Ｅｖｏｎｉｋ）
ガラス繊維（成分Ｂ）：
ガラス繊維ＰＰＧ  ＨＰ３６１０  １０μｍ直径、４．５ｍｍの長さ（ＰＰＧ社，ＮＬ）
難燃剤ＦＭ１（成分Ｃ、ＤおよびＥ）：
ＵＳ７，４２０，００７Ｂ２の例３に従って製造された、０．９ｍｏｌ％のエチルブチルホスフィン酸アルミニウムおよび０．５ｍｏｌ％のエチルホスホン酸アルミニウムを含有するジエチルホスフィン酸のアルミニウム塩
難燃剤ＦＭ２（成分Ｃ、ＤおよびＥ）：
ＵＳ７，４２０，００７Ｂ２の例４に従って製造された、２．７ｍｏｌ％のエチルブチルホスフィン酸アルミニウムおよび０．８ｍｏｌ％のエチルホスホン酸アルミニウムを含有するジエチルホスフィン酸のアルミニウム塩
難燃剤ＦＭ３（成分Ｃ、ＤおよびＥ）：
ＵＳ７，４２０，００７Ｂ２による方法に従って製造された、０．５ｍｏｌ％のエチルブチルホスフィン酸アルミニウムおよび０．０５ｍｏｌ％のエチルホスホン酸アルミニウムを含有するジエチルホスフィン酸のアルミニウム塩
難燃剤ＦＭ４（成分Ｃ、ＤおよびＥ）：
ＵＳ７，４２０，００７Ｂ２による方法に従って製造された、１０ｍｏｌ％のエチルブチルホスフィン酸アルミニウムおよび５ｍｏｌ％のエチルホスホン酸アルミニウムを含有するジエチルホスフィン酸のアルミニウム塩
難燃剤ＦＭ５（成分Ｃ）：
ＤＥ１９６０７６３５Ａ１の例１に類似して製造されたジエチルホスフィン酸のアルミニウム塩
難燃剤ＦＭ６（成分ＣおよびＥ）：
８．８ｍｏｌ％のエチルホスホン酸アルミニウムを含有するジエチルホスフィン酸のアルミニウム塩
難燃剤ＦＭ７（成分Ｉ）：
ＤＥ１０２０１１１２０２１６Ａ１（特許文献１９）の例１に従って製造されたホスホン酸のアルミニウム塩
難燃剤ＦＭ８（成分Ｆ）：
ＷＯ２０００／００２８６９Ａ１（特許文献２０）の例に従って製造されたメラミンポリホスフェート
難燃剤ＦＭ９（本発明によらない）：
ＷＯ２０００／００２８６９Ａ１（特許文献２０）に類似して製造された、平均縮合度１８を有するメラミンポリホスフェート
酸化防止剤（成分Ｇ）：
Ｎ，Ｎ’−ビス［３−（３’，５’−ジ−ｔｅｒｔ−ブチル−４’−ヒドロキシフェニル）プロピオニル］−ヘキサメチレンジアミン（Ｉｒｇａｎｏｘ（登録商標）１０９８，ＢＡＳＦ）
共安定剤Ｈ１（成分Ｈ）：
トリス（２，４−ジ−ｔｅｒｔ−ブチルフェニル）ホスファイト（Ｉｒｇａｐｈｏｓ（登録商標）１６８，ＢＡＳＦ）
共安定剤Ｈ２（成分Ｈ）：
テトラキス（２，４−ジ−ｔｅｒｔ−ブチルフェニル）−［１，１−ビフェニル］−４，４’−ジイルビスホスホナイト（Ｓａｎｄｏｓｔａｂ（登録商標）Ｐ−ＥＰＱ，Ｃｌａｒｉａｎｔ）
２．難燃性ポリアミド成形材料の製造、加工および試験
難燃剤成分を表に記載される比で酸化防止剤および共安定剤と混合し、二軸スクリュー押出機（Ｌｅｉｓｔｒｉｔｚ  ＺＳＥ  ２７／４４Ｄ型）のサイドフィーダーを介して、２６０〜３１０℃の温度でＰＡ６，６に、または２５０〜２７５℃でＰＡ６に、あるいは３１０〜３３０℃でＰＡ６Ｔ／６，６に練り込んだ。ガラス繊維は、第２のサイドフィーダーを介して添加した。均質化したポリマーストランドを引き取り、水浴で冷却し、引き続き造粒した。
【０１５６】
十分に乾燥した後、成形材料を射出成形機（タイプＡｒｂｕｒｇ  ３２０Ｃ  Ａｌｌｒｏｕｎｄｅｒ）で、２５０〜３２０°Ｃの材料温度で試験片に加工し、そしてＵＬ９４試験（Ｕｎｄｅｒｗｒｉｔｅｒ  Ｌａｂｏｒａｔｏｒｉｅｓ）に基づいて難燃性について試験、分類した。分類に加えて、残炎時間も示した。
【０１５７】
成形材料の流動性は、２７５℃／２．１６ｋｇでのメルトボリュームインデックス（ＭＶＲ）を求めることによって決定した。高いＭＶＲ値ほど、射出成形プロセスにおけるより良好な流動性を意味する。しかし、ＭＶＲ値のより強い上昇は、ポリマー分解も示唆し得る。
【０１５８】
成形品の比較トラッキング指数は、国際電気標準会議規格ＩＥＣー６０１１２／３に従って決定した。
【０１５９】
グローワイヤ燃焼性指数（ＧＷＩＴ−Ｉｎｄｅｘ）は、ＩＥＣー６０６９５ー２ー１２規格に従って決定した。
【０１６０】
成形品の色は視覚的に評価した。
【０１６１】
各シリーズの全ての試験は、別段の記載がない限り、比較可能性のために、同一条件（例えば、温度プログラム、スクリュー形状および射出パラメーター）下で行った。
【０１６２】
ＰＡ６，６を用いた、実施例１〜６、１ａ、１ｂ、５ａおよび比較例Ｖ１〜Ｖ８
ＰＡ６，６成形材料を用いた試験の結果は、以下の表１に示した例中に列挙されている。全ての量は重量％として表し、難燃剤、添加剤および強化材を含めたポリアミド成形材料を基準とする。
【０１６３】
【表１】
2020530509.tif 000010
【０１６４】
例１〜６、１ａ、１ｂおよび５ａの本発明によるポリアミド組成物は、０．４ｍｍで燃焼性等級ＵＬ９４  Ｖー０を達成し、同時にＣＴＩ６００ボルトおよびＧＷＦＩ９６０℃を有し、着色を示さない成形材料である。例５および５ａにおける成分Ｉの添加は、低減された残炎時間によって示される難燃性のさらなる改善をもたらす。
【０１６５】
比較例Ｖ１における成分ＤおよびＥの省略は、残炎時間の延長に加え、例１〜４と比較して高まったＭＶＲ値並びにＣＴＩ値の低下という結果をもたらした。
【０１６６】
比較例Ｖ２における成分Ｄの省略は、残炎時間の延長に加え、例１〜４と比較して高まったＭＶＲ値並びにＣＴＩ値の低下という結果をもたらした。
【０１６７】
比較例Ｖ３において、成分Ｆをより低い縮合度を有する成分で置き換えると、製造中にポリアミドストランドが発泡し、測定を行うことができないという結果になった。
【０１６８】
比較例Ｖ４における成分Ｆの省略は、例２と比較して燃焼保護等級の劣化の他に、高まったＭＶＲ値並びにＧＷＦＩ値の低下という結果をもたらした。
【０１６９】
比較例Ｖ５では、成分Ｃ、ＤおよびＥの濃度を高めることによって、例Ｖ４と比較して確かに燃焼保護等級の向上が達成された。しかし、このポリアミド組成物は、なおも、比較例２と比べて低い燃焼保護等級並びに高まったＭＶＲ値および低められたＧＷＦＩ値を示した。
【０１７０】
比較例Ｖ６において成分Ｈを省略すると、例２と比べて明らかに高まったＭＶＲ値が確認された。
【０１７１】
比較例Ｖ７において成分Ｇを省略すると、例２と比べて高まったＭＶＲ値並びに低められたＣＴＩ−およびＧＷＦＩ値が確定された。更に、成形体は製造時に明らかに変色した。
【０１７２】
比較例Ｖ８において成分ＧおよびＨを省略すると、例２と比べて高まったＭＶＲ値並びに低められたＣＴＩ値が確定された。更に、この場合も、成形体は製造時に明らかに変色した。
【０１７３】
ＰＡ６を用いた例７〜１２および比較例Ｖ６〜Ｖ１６
ＰＡ６成形材料を用いた試験の結果は、以下の表に示した例中に列挙してある。全ての量は重量％として表し、難燃剤、添加剤および強化材を含めたポリアミド成形材料を基準とする。
【０１７４】
【表２】
2020530509.tif 000011
【０１７５】
例７〜１２の本発明によるポリアミド組成物は、０．４ｍｍで燃焼性等級ＵＬ９４  Ｖー０を達成し、同時にＣＴＩ６００ボルトおよびＧＷＦＩ９６０℃を有し、着色を示さない成形材料である。例１１における成分Ｉの添加は、低減された残炎時間によって示される難燃性のさらなる改善をもたらす。
【０１７６】
比較例Ｖ９における成分ＤおよびＥの省略は、残炎時間の延長に加え、例７〜１０と比較して高まったＭＶＲ値並びにＣＴＩ値の低下という結果をもたらした。
【０１７７】
比較例Ｖ１０における成分Ｄの省略は、残炎時間の延長に加え、例７〜１０と比較して高まったＭＶＲ値並びにＣＴＩ値の低下という結果をもたらした。
【０１７８】
比較例Ｖ１１において、成分Ｆをより低い縮合度を有する成分で置き換えると、製造中にポリアミドストランドが発泡し、測定を行うことができないという結果になった。
【０１７９】
比較例Ｖ１２において成分Ｆを省略すると、例８と比較して燃焼保護等級の劣化の他に、高まったＭＶＲ値並びにＧＷＦＩ値の低下という結果をもたらした。
【０１８０】
比較例Ｖ１３では、成分Ｃ、ＤおよびＥの濃度を高めることによって、例Ｖ１２と比較して確かに燃焼保護等級の向上が達成された。しかし、このポリアミド組成物は、なおも、比較例８と比べて低い燃焼保護等級並びに高まったＭＶＲ値および低められたＧＷＦＩ値を示した。
【０１８１】
比較例Ｖ１４において成分Ｈを省略すると、例８と比べて明らかに高まったＭＶＲ値が確認された。
【０１８２】
比較例Ｖ１５において成分Ｇを省略すると、例８と比べて高まったＭＶＲ値並びに低められたＣＴＩおよびＧＷＦＩ値が確定された。更に、成形体は製造時に明らかに変色した。
【０１８３】
比較例Ｖ１６において成分ＧおよびＨを省略すると、例８と比べて高まったＭＶＲ値並びに低められたＣＴＩ値が確定された。更に、この場合も、成形体は製造時に明らかに変色した。
【０１８４】
ＰＡ６，６／ＰＡ６を用いた例１３〜１８および比較例Ｖ１７〜Ｖ２４
ＰＡ６／ＰＡ６，６成形材料を用いた試験の結果を、以下の表に示した例中に列挙する。全ての量は重量％として表し、難燃剤、添加剤および強化材を含めたポリアミド成形材料を基準とする。
【０１８５】
【表３】
2020530509.tif 000012
【０１８６】
例１３〜１８の本発明によるポリアミド組成物は、０．４ｍｍで燃焼性等級ＵＬ９４  Ｖー０を達成し、同時にＣＴＩ６００ボルトおよびＧＷＦＩ９６０℃を有し、着色を示さない成形材料である。例１７における成分Ｉの添加は、短縮された残炎時間によって示される難燃性のさらなる改善をもたらす。
【０１８７】
比較例Ｖ１７における成分ＤおよびＥの省略は、残炎時間の延長に加え、例１３〜１６と比較して高まったＭＶＲ値並びにＣＴＩ値の低下という結果をもたらした。
【０１８８】
比較例Ｖ１８における成分Ｄの省略は、残炎時間の延長に加え、例１３〜１６と比較して高まったＭＶＲ値並びにＣＴＩ値の低下という結果をもたらした。
【０１８９】
比較例Ｖ１９において、成分Ｆをより低い縮合度を有する成分で置き換えると、製造中にポリアミドストランドが発泡し、測定を行うことができないという結果になった。
【０１９０】
比較例Ｖ２０において成分Ｆを省略すると、例１４と比較して燃焼保護等級の劣化の他に、高まったＭＶＲ値並びにＧＷＦＩ値の低下という結果をもたらした。
【０１９１】
比較例Ｖ２１では、成分Ｃ、ＤおよびＥの濃度を高めることによって、例Ｖ２０と比較して確かに燃焼保護等級の向上が達成された。しかし、このポリアミド組成物は、なおも、比較例１４と比べて低い燃焼保護等級並びに高まったＭＶＲ値および低められたＧＷＦＩ値を示した。
【０１９２】
比較例Ｖ２２において成分Ｈを省略すると、例１４と比べて明らかに高まったＭＶＲ値が確認された。
【０１９３】
比較例Ｖ２３において成分Ｇを省略すると、例１４と比べて高まったＭＶＲ値並びに低められたＣＴＩおよびＧＷＦＩ値が確定された。更に、成形体は製造時に明らかに変色した。
【０１９４】
比較例Ｖ２４において成分ＧおよびＨを省略すると、例１４と比べて高まったＭＶＲ値並びに低められたＣＴＩ値が確定された。更に、この場合も、成形体は製造時に明らかに変色した。
【０１９５】
ＰＡ６Ｔ／６，６を用いた比較例Ｖ２５〜Ｖ３１
ＰＡ６Ｔ／６，６成形材料を用いた試験の結果を、以下の表に示した例中に列挙する。全ての量は重量％として表し、難燃剤、添加剤および強化材を含めたポリアミド成形材料を基準とする。
【０１９６】
【表４】
2020530509.tif 000013
【０１９７】
ＰＡ成形材料が加工不能であることが判明したので、比較例Ｖ２５〜Ｖ３２のＰＡ成形材料のいずれからも試験片を製造することはできなかった。ポリアミドストランドが製造中に発泡し、測定に適した試験片は製造できなかった。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
以下を含む難燃性ポリアミド組成物：
−  成分Ａとして、２９０℃以下の融点を有するポリアミド２５〜９５重量％、
−  成分Ｂとして、フィラーおよび／または強化材１〜４５重量％、
−  成分Ｃとして、式（Ｉ）のホスフィン酸塩１〜３５重量％、
【化１】
2020530509.tif 000019
［式中、Ｒ１およびＲ２は、エチルを表し、
Ｍは、Ａｌ、Ｆｅ、ＴｉＯｐまたはＺｎであり、
ｍは、２〜３を表し、そして
ｐ＝（４−ｍ）／２である］
−  成分Ｄとして、エチルブチルホスフィン酸の、ジブチルホスフィン酸の、エチルへキシルホスフィン酸の、ブチルへキシルホスフィン酸のおよび／またはジヘキシルホスフィン酸のＡｌ−、Ｆｅ−、ＴｉＯｐ−またはＺｎ塩の群から選択される化合物０．０１〜３重量％、
−  成分Ｅとして、式ＩＩのホスホン酸塩０．００１〜１重量％、
【化２】
2020530509.tif 000020
［式中、Ｒ３は、エチルを表し、
Ｍｅｔは、Ａｌ、Ｆｅ、ＴｉＯｑまたはＺｎであり、
ｎは、２〜３を表し、そして
ｑ＝（４−ｎ）／２である］
−  成分Ｆとして、２０〜２００の平均縮合度を有するメラミンポリホスフェート１〜２５重量％、
−  成分Ｇとして、立体障害性フェノール系酸化防止剤０．０５〜５重量％、および
−  成分Ｈとして、有機ホスファイトおよび／または有機ホスホナイト０．０５〜５重量％、および
−  さらなる成分Ｉとして無機ホスホネートであって、前記無機ホスホネートは次式（ＩＩＩ）
【化３】
2020530509.tif 000021
［式中、Ｍｅは、Ｆｅ、ＴｉＯｒ、Ｚｎ、または特にＡｌであり、
ｏは、２〜３、好ましくは２または３を表し、そして
ｒ＝（４−ｏ）／２である］
の化合物であり、但し、当該式ＩＩＩの化合物は、ポリアミド組成物の全量を基準として、０．００５〜１０重量％の量、特に０．０２〜５重量％の量で存在する。
【請求項２】
ＭおよびＭｅｔがＡｌを表し、ｍおよびｎが３であり、そして成分Ｄがアルミニウム塩であることを特徴とする、請求項１に記載の難燃性ポリアミド組成物。
【請求項３】
−  成分Ａの割合が２５〜７５重量％であり、
−  成分Ｂの割合が２０〜４０重量％であり、
−  成分Ｃの割合が５〜２０重量％であり、
−  成分Ｄの割合が０．０５〜１．５重量％であり、
−  成分Ｅの割合が０．０１〜０．６重量％であり、
−  成分Ｆの割合が２〜１０重量％であり、
−  成分Ｇの割合が０．１〜１重量％であり、そして
−  成分Ｈの割合が０．１〜１重量％である、
ことを特徴とする、請求項２に記載の難燃性ポリアミド組成物。
【請求項４】
国際電気標準会議規格ＩＥＣ−６０１１２／３に従って測定された５００ボルト超の比較トラッキング指数を有することを特徴とする、請求項１〜３のいずれか１つに記載の難燃性ポリアミド組成物。
【請求項５】
３．２ｍｍ〜０．４ｍｍの厚さでＵＬ−９４に従ってＶ０の評価を達成することを特徴とする、請求項１〜４のいずれか１つに記載の難燃性ポリアミド組成物。
【請求項６】
０．７５〜３ｍｍの厚さでＩＥＣ−６０６９５−２−１２に従って少なくとも９６０℃のグローワイヤ燃焼性指数を有することを特徴とする、請求項１〜５のいずれか１つに記載の難燃性ポリアミド組成物。
【請求項７】
成分Ａが、ＰＡ６、ＰＡ６，６、ＰＡ４，６、ＰＡ１２、ＰＡ６，１０からなる群から選択される１種以上のポリアミドであることを特徴とする、請求項１〜６のいずれか１つに記載の難燃性ポリアミド組成物。
【請求項８】
成分Ａが、ポリアミド６，６であるか、あるいはポリアミド６，６とポリアミド６とのポリマー混合物であることを特徴とする、請求項７に記載の難燃性ポリアミド組成物。
【請求項９】
成分Ａが少なくとも７５重量％のポリアミド６，６および最大で２５重量％のポリアミド６からなることを特徴とする、請求項８に記載の難燃性ポリアミド組成物。
【請求項１０】
成分Ｂとしてガラス繊維が使用されることを特徴とする、請求項１〜９のいずれか１つに記載の難燃性ポリアミド組成物。
【請求項１１】
成分Ｃ、Ｄ、ＥおよびＦが粒子状形態で存在し、これらの成分のメジアン粒径ｄ５０が１〜１００μｍであることを特徴とする、請求項１〜１０のいずれか１つに記載の難燃性ポリアミド組成物。
【請求項１２】
メラミンポリホスフェートが３２０℃以上の分解温度を有することを特徴とする、請求項１〜１１のいずれか１つに記載の難燃性ポリアミド組成物。
【請求項１３】
成分Ｇが、アルキル化されたモノフェノール類、立体障害性アルキルチオメチルフェノール類、立体障害性ヒドロキシル化チオジフェニルエーテル類、立体障害性アルキリデン−ビスフェノール類、立体障害性ベンジルフェノール類、立体障害性ヒドロキシベンジル化マロネート類、立体障害性ヒドロキシベンジル芳香族化合物、立体障害性フェノール系トリアジン化合物、立体障害性フェノール系ベンジルホスホネート類、Ｎ−（３，５−ジ−ｔｅｒｔ−ブチル−４−ヒドロキシフェニル）−カルバミン酸アルキルエステル類、β−（３，５−ジ−ｔｅｒｔ−ブチル−４−ヒドロキシフェニル）−プロピオン酸と一価もしくは多価アルコールとのエステル、β−（５−ｔｅｒｔ−ブチル−４−ヒドロキシ−３−メチルフェニル）−プロピオン酸と一価もしくは多価アルコールとのエステル、β−（３，５−ジシクロヘキシル−４−ヒドロキシフェニル）−プロピオン酸と一価もしくは多価アルコールとのエステル、３，５−ジ−ｔｅｒｔ−ブチル−４−ヒドロキシフェニル酢酸と一価もしくは多価アルコールとのエステル、またはβ−（３，５−ジ−ｔｅｒｔ−ブチル−４−ヒドロキシフェニル）−プロピオン酸のアミドからなる群から選択されることを特徴とする、請求項１〜１２のいずれか一つに記載の難燃性ポリアミド組成物。
【請求項１４】
成分Ｈが、トリアリールホスファイト、特にトリス（２，４−ジ−ｔｅｒｔ−ブチルフェニル）ホスファイトであることを特徴とする、請求項１〜１３のいずれか１つに記載の難燃性ポリアミド組成物。
【請求項１５】
成分Ｇが、Ｎ，Ｎ’−ビス［３−（３’，５’−ジ−ｔｅｒｔ−ブチル−４’−ヒドロキシフェニル）プロピオニル］−ヘキサメチレンジアミンであること、および成分Ｈが、トリス（２，４−ジ−ｔｅｒｔ−ブチルフェニル）ホスファイトであることを特徴とする、請求項１４に記載の難燃性ポリアミド組成物。
【請求項１６】
成分Ｈが、１，１−ビフェニル−４，４’−ジイルビスホスホナイト、特にテトラキス（２，４−ジ−ｔｅｒｔ−ブチルフェニル）−［１，１−ビフェニル］−４，４’−ジイルビスホスホナイトであることを特徴とする、請求項１〜１３のいずれか一つに記載の難燃性ポリアミド組成物。
【請求項１７】
成分Ｇが、Ｎ，Ｎ’−ビス［３−（３’，５’−ジ−ｔｅｒｔ−ブチル−４’−ヒドロキシフェニル）プロピオニル］−ヘキサメチレンジアミンであること、および成分Ｈが、テトラキス（２，４−ジ−ｔｅｒｔ−ブチルフェニル）−［１，１−ビフェニル］−４，４’−ジイルビスホスホナイトであることを特徴とする、請求項１６に記載の難燃性ポリアミド組成物。
【請求項１８】
成分Ｊとしてさらに別の添加剤を含み、前記のさらに別の添加剤が、立体障害性フェノールではない他の酸化防止剤、ＵＶ安定剤、ガンマ線安定剤、加水分解安定剤、有機ホスファイトではない酸化防止剤用共安定剤、帯電防止剤、乳化剤、成核剤、軟化剤、加工助剤、耐衝撃性改良剤、染料、顔料、および／または成分Ｃ、Ｄ、ＥおよびＦとは異なる他の難燃剤からなる群から選択されることを特徴とする、請求項１〜１７のいずれか１つに記載の難燃性ポリアミド組成物。
【請求項１９】
繊維、フィルムおよび成形体、特に電気−および電子分野における使用のための繊維、フィルムおよび成形体の製造のための、請求項１〜１８のいずれか１つに記載のポリアミド組成物の使用。
【国際調査報告】
2020530509.tif 000022
2020530509.tif 000023
2020530509.tif 000024
2020530509.tif 000025